(57)【要約】【課題】高強度で取扱性に優れた圧粉体、ひいては高強度で磁気特性に優れた圧粉磁心を低コストに作製可能とする。【解決手段】圧粉体に焼鈍処理を施すことで得られる圧粉磁心を作製するための磁心用粉末Ａであって、絶縁処理が施された鉄系アモルファス合金粉末を主成分とし、これに軟化点が焼鈍処理温度よりも低いガラス粉末を配合して混合した混合粉からなる。少なくとも上記鉄系アモルファス合金粉末の粒子２同士は、融点が１５０℃以下の熱可塑性樹脂の溶解物が硬化してなる樹脂層５を介して結着している。【選択図】図１
2018168402.tif 000002
【特許請求の範囲】
【請求項１】
圧粉体に焼鈍処理を施すことで得られる圧粉磁心を作製するための磁心用粉末であって、
絶縁処理が施された鉄系アモルファス合金粉末を主成分とし、これに軟化点が前記焼鈍処理の処理温度よりも低いガラス粉末を配合して混合した混合粉からなり、少なくとも前記鉄系アモルファス合金粉末の粒子同士が、融点が１５０℃以下の熱可塑性樹脂の溶解物が硬化してなる樹脂層を介して結着していることを特徴とする磁心用粉末。
【請求項２】
前記鉄系アモルファス合金粉末に対する前記樹脂層の重量比が０．５〜１％である請求項１に記載の磁心用粉末。
【請求項３】
前記鉄系アモルファス合金粉末に対し、前記ガラス粉末が０．１〜１ｗｔ％添加・混合されてなる請求項１又は２に記載の磁心用粉末。
【請求項４】
前記ガラス粉末の平均粒径が、前記鉄系合金粉末の平均粒径よりも小さい請求項１〜３の何れか一項に記載の磁心用粉末。
【請求項５】
圧粉体に焼鈍処理を施すことで得られる圧粉磁心を製造するための方法であって、
絶縁処理が施された鉄系アモルファス合金粉末を主成分とし、これに軟化点が前記焼鈍処理の処理温度よりも低いガラス粉末を配合して混合した混合粉からなり、少なくとも前記鉄系アモルファス合金粉末の粒子同士が、融点が１５０℃以下の熱可塑性樹脂の溶解物が硬化してなる樹脂層を介して結着した磁心用粉末を得る粉末作製工程と、
前記磁心用粉末を、前記熱可塑性樹脂の軟化点以上融点以下の成形温度で圧縮成形することにより前記圧粉体を得る圧縮成形工程と、
前記圧粉体に焼鈍処理を施す焼鈍工程と、を有することを特徴とする圧粉磁心の製造方法。
【請求項６】
前記鉄系アモルファス合金粉末と前記熱可塑性樹脂の粉末とを前記熱可塑性樹脂の融点以上に加熱した状態で混合することにより、前記樹脂層を形成する請求項５に記載の圧粉磁心の製造方法。
【請求項７】
前記熱可塑性樹脂の粉末の平均粒径が、前記鉄系アモルファス合金粉末の平均粒径よりも小さい請求項５又は６に記載の圧粉磁心の製造方法。
【発明の詳細な説明】
【技術分野】
【０００１】
本発明は、磁心用粉末および圧粉磁心の製造方法に関する。
【背景技術】
【０００２】
圧粉磁心とは、リアクトルやチョークコイル等の電磁部品のコアとして用いられるものであり、例えば、絶縁処理が施された（個々の粒子表面を絶縁被膜で被覆した）軟磁性金属粉末を主原料（主成分）とする磁心用粉末の圧粉体に焼鈍処理を施すことで得られる。このような圧粉磁心は、形状自由度が高く、小型化や複雑形状化の要請に対応し易い、などという利点を有することから近年重用されている。
【０００３】
圧粉磁心のうち、特に数十〜数百ｋＨｚの高周波領域で用いられる圧粉磁心の作製時には、軟磁性金属粉末として、純鉄の粉末よりも材料自体の抵抗率が高く、高周波領域での渦電流損（鉄損）の抑制効果に優れた鉄系合金の粉末が好ましく使用される。使用可能な鉄系合金の粉末としては、Ｆｅ−Ｓｉ粉末、Ｆｅ−Ｎｉ（パーマロイ）粉末、Ｆｅ−Ｓｉ−Ａｌ（センダスト）粉末および鉄系アモルファス合金粉末などを挙げることができる。一方、上記の鉄系合金粉末は、純鉄粉末よりも高硬度で圧縮成形時の塑性変形性に乏しいことから、高密度で取り扱い性に優れた圧粉体、ひいては強度および磁気特性に優れた圧粉磁心を得るためには、圧縮成形時の成形圧を高める必要がある。しかしながら、圧縮成形時の成形圧をむやみに高めると、粒子表面を被覆する絶縁被膜が損傷等し易くなるため、渦電流損が小さい低損失の圧粉磁心を安定的に得ることが難しくなる。そこで、例えば下記の特許文献１には、鉄系合金粉末（特に鉄系アモルファス合金粉末）を主原料とした磁心用粉末を用いて、低損失の圧粉磁心を作製可能とするための技術手段が提案されている。
【０００４】
特許文献１に開示された技術手段は、鉄系アモルファス合金粉末（特許文献１中「非晶質軟磁性合金粉末」）と、軟化点が鉄系アモルファス合金粉末の結晶化温度よりも低いガラス粉末と、結着性樹脂としてのＰＶＡ水溶液あるいはＰＶＢ溶液との混合物（実質的には、これらの混合物を造粒してなる造粒粉）を用いて圧粉体を圧縮成形し、その後、この圧粉体を鉄系アモルファス合金粉末の結晶化温度よりも低い温度で焼鈍処理する、というものである。このような技術手段によれば、以下のような作用効果が得られる。
（１）造粒粉の作製過程で鉄系アモルファス合金粉末およびガラス粉末の粒子表面を被覆するように形成されたＰＶＡ又はＰＶＢの被膜が、造粒粉同士を結着させるバインダーとして機能するので、形状安定性が高く、取り扱い性に優れた圧粉体を得ることができる。
（２）上記の条件で圧粉体を焼鈍することにより、ＰＶＡ又はＰＶＢは完全に熱分解することなく一部が残り、その残った部分が鉄系アモルファス合金粉末の粒子表面を被覆する絶縁被膜となる。また、圧粉体に対する焼鈍処理を上記の処理条件で実施することにより、鉄系アモルファス合金粉末の粒子同士が接触するのを可及的に防止することができる。これらにより、渦電流損が小さい低損失の圧粉磁心を得ることができる。
【０００５】
なお、特許文献１では特に言及されていないものの、ＰＶＡは、水（純水）を溶媒とし得ることから、ＰＶＢ、アクリル樹脂、エポキシ樹脂、シリコーン樹脂あるいはこれらの変性物等、アルコールやトルエン等の有機溶媒に溶解させる必要があるその他の結着性樹脂に比べ、人体への悪影響や環境負荷が少ないという利点を有する。
【先行技術文献】
【特許文献】
【０００６】
【特許文献１】特開２０１０−２７８５４号公報
【発明の概要】
【発明が解決しようとする課題】
【０００７】
特許文献１の磁心用粉末の主要部を構成する造粒粉は、流動性に優れ、圧粉体の成形性を効果的に高め得る反面、その作製に手間とコストを要するという問題がある。また、特許文献１には、“圧粉磁心の低損失化”を主たる目的とした技術手段が開示されているに過ぎず、圧粉磁心の強度（圧粉体の取扱性）やその他の磁気特性を高めるための技術手段については十分な検討がなされていない。
【０００８】
以上の実情に鑑み、本発明の主な目的は、鉄系アモルファス合金粉末を主成分とした場合であっても、高強度で取扱性に優れた圧粉体、ひいては高強度で磁気特性に優れた圧粉磁心を低コストに作製可能とすることにある。
【課題を解決するための手段】
【０００９】
本発明者らが鋭意検討を重ねた結果、鉄系アモルファス合金粉末を主成分とする磁心用粉末において、鉄系アモルファス合金粉末の粒子同士を適当な樹脂を用いて結着させれば、高強度で取扱性に優れた圧粉体、ひいては高強度で磁気特性に優れた圧粉磁心を低コストに作製し得ることを見出し、本発明を創案するに至った。
【００１０】
すなわち、上記の知見に基づき創案された本願の第１発明は、圧粉体に焼鈍処理を施すことで得られる圧粉磁心を作製するための磁心用粉末であって、絶縁処理が施された鉄系アモルファス合金粉末を主成分とし、これに軟化点が焼鈍処理の処理温度よりも低いガラス粉末を配合して混合した混合粉からなり、少なくとも鉄系アモルファス合金粉末の粒子同士が、融点が１５０℃以下の熱可塑性樹脂の溶解物が硬化してなる樹脂層を介して結着していることを特徴とする。なお、本発明でいう「絶縁処理が施された鉄系アモルファス合金粉末」とは、個々の粒子表面が絶縁被膜で被覆された鉄系アモルファス合金粉末、と同義である。
【００１１】
本発明に係る磁心用粉末は、絶縁処理が施された鉄系アモルファス合金粉末（以下、「被膜付磁性粉末」ともいう）と、軟化点が焼鈍処理の処理温度よりも低いガラス粉末とを混合した混合粉からなる。要するに、本発明に係る磁心用粉末は、被膜付磁性粉末とガラス粉末とを混合した混合物に過ぎず、その作製過程で手間とコストを要する造粒処理は実施していないことから、造粒粉に比べて安価に作製することができる。また、本発明に係る磁心用粉末においては、少なくとも被膜付磁性粉末の粒子同士が、融点が１５０℃以下の熱可塑性樹脂の溶解物が硬化してなる樹脂層を介して結着していることから、これを適当な温度に加熱した状態で圧縮成形すれば、高強度で取扱性に優れた圧粉体（圧粉磁心の基材）を得ることができる。さらに、本発明に係る磁心用粉末は、軟化点が焼鈍処理の処理温度よりも低いガラス粉末を含んでいることから、当該磁心用粉末の圧粉体に焼鈍処理を施すと、ガラス粉末が軟化・溶融してから隣接する粒子間で硬化することにより、隣接する粒子同士の結着力を増加させる。以上より、高強度で取扱性に優れ、かつ磁気特性に優れた圧粉磁心を低コストに得ることができる。
【００１２】
被膜付磁性粉末に対する樹脂層の重量比は０．５〜１％とするのが好ましく、また、被膜付磁性粉末に対するガラス粉末の添加量は０．１〜１ｗｔ％とするのが好ましい。被膜付磁性粉末に対する樹脂層やガラス粉末の重量比が小さ過ぎると、圧粉体および圧粉磁心の強度を十分に高めることができず、また、被膜付磁性粉末に対する樹脂層やガラス粉末の重量比が大き過ぎると、所望の磁気特性を確保するのが難しくなるからである。
【００１３】
ガラス粉末の平均粒径は、被膜付磁性粉末の平均粒径よりも小さくするのが好ましい。ガラス粉末として、平均粒径が被膜付磁性粉末のそれよりも大きいものを使用すると、所望の磁気特性を確保するのが難しくなるからである。
【００１４】
また、上記課題を解決するために創案された本願の第２発明は、圧粉体に焼鈍処理を施すことで得られる圧粉磁心を製造するための方法であって、絶縁処理が施された鉄系アモルファス合金粉末を主成分とし、これに軟化点が焼鈍処理温度よりも低いガラス粉末を配合して混合した混合粉からなり、少なくとも上記鉄系アモルファス合金粉末の粒子同士が、融点が１５０℃以下の熱可塑性樹脂の溶解物が硬化してなる樹脂層を介して結着した磁心用粉末を得る粉末作製工程と、磁心用粉末を、上記熱可塑性樹脂の軟化点以上融点以下の成形温度で圧縮成形することにより圧粉体を得る圧縮成形工程と、圧粉体に焼鈍処理を施す焼鈍工程と、を有することを特徴とする磁心用粉末の製造方法を提供する。
【００１５】
上記のように、本願の第１発明に係る磁心用粉末を、熱可塑性樹脂（上記樹脂層を構成する熱可塑性樹脂）の軟化点以上融点以下の成形温度で圧縮成形すれば、圧粉体を一層高強度化しつつ、圧粉体を適切に離型することができるので、形状精度や磁気特性に優れた圧粉磁心を安定的に量産することができる。
【００１６】
上記の樹脂層は、絶縁処理が施された鉄系アモルファス合金粉末（被膜付磁性粉末）と熱可塑性樹脂の粉末（樹脂粉末）とを、熱可塑性樹脂の融点以上に加熱した状態で混合することで得ることができる。
【００１７】
樹脂粉末の平均粒径は、被膜付磁性粉末の平均粒径よりも小さくするのが好ましい。これにより、樹脂粉末の分散性を高めて、被膜付磁性粉末に対する樹脂の接着面積を大きくすることができるので、高強度で磁気特性に優れた圧粉磁心を得る上で有利となる。
【発明の効果】
【００１８】
以上に示すように、本発明によれば、鉄系アモルファス合金粉末を主成分とした場合であっても、高強度で取扱性に優れた圧粉体、ひいては高強度で磁気特性に優れた圧粉磁心を低コストに作製することが可能となる。
【図面の簡単な説明】
【００１９】
【図１】（ａ）図は、本発明に係る磁心用粉末に含まれる結着粉を模式的に示す図、（ｂ）図は（ａ）図に示す結着粉を構成する磁性粉末の粒子を模式的に示す図である。
【図２】（ａ）図は圧縮成形工程の初期段階を模式的に示す図、（ｂ）図は圧縮成形工程の途中段階を模式的に示す図である。
【図３】圧粉磁心の一例であるチョークコイル用コアの概略斜視図である。
【発明を実施するための形態】
【００２０】
以下、本発明の実施の形態を図面に基づいて説明する。
【００２１】
本発明に係る磁心用粉末Ａ（図２（ａ）参照）は、例えばチョークコイル用のコア１０（図３参照）のような圧粉磁心を作製する際の原料粉末として用いられる。磁心用粉末Ａは、図１（ａ）に概念的に示すような結着粉１を主粉末とし、必要に応じて所定量の固体潤滑剤を混合した混合粉からなる。結着粉１は、樹脂層５を介して被膜付磁性粉末の粒子２同士が結着したものであり、被膜付磁性粉末の粒子２表面にはガラス粉末の粒子（ガラス粒子６）が付着している。そして、圧粉磁心としてのコア１０は、例えば、粉末作製工程、圧縮成形工程および焼鈍工程を順に経て製造される。以下、各工程について詳述する。
【００２２】
［粉末作製工程］
粉末作製工程では、詳細な図示は省略するが、例えば、いわゆるＶ型やＷ型（ダブルコーン型）などの混合機を用いて各種粉末を混合すること（のみ）により、磁心用粉末Ａを得る。
【００２３】
具体的には、まず、混合機の内部に被膜付磁性粉末と熱可塑性樹脂の粉末（以下、単に樹脂粉末という）とを投入する。ここで、被膜付磁性粉末とは、予め絶縁処理が施された鉄系アモルファス合金粉末である。従って、被膜付磁性粉末を構成する個々の粒子２は、図１（ｂ）に模式的に示すように、鉄系アモルファス合金粉末の粒子３およびその表面を被覆する絶縁被膜４からなる。鉄系アモルファス合金粉末としては、例えば、Ｆｅ−Ｃｒ−Ｓｉ−Ｂ−Ｃ系組成の粉末であって、平均粒径（個数平均粒径。以下同様。）が１〜１００μｍのものを使用することができる。
【００２４】
絶縁被膜４は、圧粉磁心に一般的に使用される絶縁材料で形成することができ、ここでは４００℃以上の耐熱性を有する絶縁材料で形成される。４００℃以上の耐熱性を有する絶縁材料を使用するのは、後述する焼鈍工程において、圧粉体７［図２（ｂ）参照］を４００℃以上で所定時間加熱する焼鈍処理を実行するからである。４００℃以上の耐熱性を有する絶縁材料としては、例えば、Ｂ、Ｃａ、Ｍｇ、Ａｌ、Ｓｉ、Ｔｉ、Ｖ、Ｃｒ、Ｍｎ、Ｆｅ、Ｃｏ、Ｎｉ、Ｚｎ、Ｙ、Ｚｒ、ＭｏおよびＢｉの群から選択される少なくとも一種の元素を含む酸化物およびこれらの複合酸化物、Ｌｉ、Ｋ、Ｃａ、Ｎａ、Ｍｇ、Ｆｅ、Ａｌ、ＺｎおよびＭｎの群から選択される少なくとも一種の元素を含む炭酸塩およびこれらの複合炭酸塩、Ｃａ、Ａｌ、Ｚｒ、Ｌｉ、ＮａおよびＭｇの群から選択される少なくとも一種の元素を含むケイ酸塩およびこれらの複合ケイ酸塩、Ｓｉ、ＴｉおよびＺｒの群から選択される少なくとも一種の元素を含むアルコキシドおよびこれらの複合アルコキシド、Ｚｎ、Ｆｅ、ＭｎおよびＣａの群から選択される少なくとも一種の元素を含むリン酸塩およびこれらの複合リン酸塩、シリコーン樹脂、エポキシ樹脂、ポリイミド樹脂、ＰＰＳ樹脂、ＰＴＦＥ樹脂等の耐熱性に優れた樹脂材料、などを挙げることができる。絶縁被膜４は、以上で例示した絶縁材料のうちから一種のみを用いて形成しても良いし、二種以上を用いて形成しても良い。すなわち、絶縁被膜４は、単層構造としても良いし、二種以上の被膜が積み重なった積層構造としても良い。
【００２５】
樹脂粉末としては、例えば、ポリエチレン、ポリプロピレン、ポリスチレン、スチレン−アクリロニトリル共重合体、スチレン−ブタジエン−アクリロニトリル共重合体、エチレン−酢酸ビニル共重合体、ポリ塩化ビニル、ポリ塩化ビニリデン、ポリビニルアルコール、ポリメチルメタクリレート、メタクリル−スチレン共重合体、酢酸セルロース、ポリカーボネート、ポリエチレンテレフタレート、ポリアミド、ポリウレタン、ポリテトラフルオロエチレンなどの粉末を使用することができるが、本発明では、融点が１５０℃以下の熱可塑性樹脂、具体的には、ポリエチレンやポリスチレンの粉末が使用される。
【００２６】
樹脂粉末としては、その平均粒径が、被膜付磁性粉末の平均粒径よりも小さいものが選択的に使用される。具体的には、平均粒径が５０μｍ以下、好ましくは２０μｍ以下、より好ましくは１０μｍ以下である。また、被膜付磁性粉末に対する樹脂粉末の配合量は、被膜付磁性粉末の重量を１００としたとき、０．５〜１％の範囲とする。
【００２７】
以上のように、混合機の内部に被膜付磁性粉末と樹脂粉末とを投入した後、混合機を運転して被膜付磁性粉末と樹脂粉末とを混合する。このとき、被膜付磁性粉末と樹脂粉末とを、樹脂粉末を構成する熱可塑性樹脂の融点以上に加熱した状態で混合する（温間混合）。例えば、樹脂粉末として融点が１０６℃であるポリエチレンの粉末を用いる場合、被膜付磁性粉末と樹脂粉末とを１２０℃で３０分間混合した後、温度を室温程度に下げた上でさらに１０分間混合する。係る態様で被膜付磁性粉末と樹脂粉末とを混合することにより、隣接する被膜付磁性粉末の粒子２間に介在する樹脂粉末の粒子が溶解した後、この溶解物が被膜付磁性粉末の粒子２間で硬化して樹脂層５が形成される。これにより、被膜付磁性粉末の粒子２同士が樹脂層５を介して結着してなる粉末（結着粉１）が得られる。
【００２８】
以上のようにして結着粉１が得られた後、この結着粉１にガラス粉末を配合して両粉末を混合機で混合することにより、結着粉１とガラス粉末の混合物からなる磁心用粉末Ａが得られる。ガラス粉末の粒子６は、主に被膜付磁性粉末の粒子２表面に付着する［図１（ａ）参照］。結着粉１とガラス粉末とを混合する際の温度は常温程度で良い。ガラス粉末の配合量は、被膜付磁性粉末の重量を１００としたとき、０．１〜１．０％とする。また、ガラス粉末としては、被膜付磁性粉末よりも平均粒径が小さいもの（例えば平均粒径が０．１〜２０μｍ程度のもの）を使用する。
【００２９】
ガラス粉末としては、比較的低融点のもの、例えば、ＴｅＯ２系、Ｖ２Ｏ５系、ＳｎＯ系、ＺｎＯ系、Ｐ２Ｏ５系、ＳｉＯ２系、Ｂ２Ｏ３系、Ｂｉ２Ｏ３系、Ａｌ２Ｏ３系およびＴｉＯ２系等のガラス粉末の群から選択される一種又は二種以上を使用することができるが、後述する焼鈍工程で実施される圧粉体に対する焼鈍処理の処理温度よりも軟化点が低いものが選択使用される。本実施形態では、磁心用粉末Ａが、鉄系アモルファス合金粉末を主成分粉末として含み、４００〜４８０℃程度の温度範囲で焼鈍処理が実施されることから、軟化点が３００℃以上４００℃未満のガラス粉末が好適に使用される。このようなガラス粉末としては、ＳｎＯ系、Ｐ２Ｏ５系、ＴｅＯ２系、Ｖ２Ｏ５系のガラス粉末の群から選択される何れか一種又は二種以上の組み合わせを挙げることができる。
【００３０】
磁心用粉末Ａには、後述する圧縮成形工程で使用する成形金型と磁心用粉末Ａとの摩擦力低減、磁心用粉末Ａを構成する粒子相互間での摩擦力低減、成形金型の耐久寿命向上、等を目的として固体潤滑剤を含めても良い。但し、磁心用粉末Ａに占める固体潤滑剤の配合割合をあまりに高くすると磁気特性に優れた圧粉磁心（コア１０）を得ることが難しくなる。そのため、磁心用粉末Ａに占める固体潤滑剤の配合割合は、最大で１ｗｔ％程度とする。
【００３１】
使用可能な固体潤滑剤に特段の制限はなく、例えば、ステアリン酸亜鉛、ステアリン酸カルシウム、ステアリン酸マグネシウム、ステアリン酸バリウム、ステアリン酸リチウム、ステアリン酸鉄、ステアリン酸アルミニウム、ステアリン酸アミド、エチレンビスステアリン酸アミド、オレイン酸アミド、エチレンビスオレイン酸アミド、エルカ酸アミド、エチレンビスエルカ酸アミド、ラウリン酸アミド、パルチミン酸アミド、ベヘン酸アミド、エチレンビスカプリン酸アミド、エチレンビスヒロドキシステアリン酸アミド、モンタン酸アミド、ポリエチレン、酸化ポリエチレン、スターチ、二硫化モリブデン、二硫化タングステン、グラファイト、窒化ホウ素、ポリテトラフルオロエチレン、ラウロイルリシン、シアヌル酸メラミンなどが使用できる。以上で例示した固体潤滑剤は、一種のみを選択使用しても良いし、二種以上を組み合わせて使用しても良い。
【００３２】
［圧縮成形工程］
圧縮成形工程では、図２（ａ）（ｂ）に模式的に示すような成形金型２０を用いて、コア１０の基材となる円筒状（リング状）の圧粉体を圧縮成形する。すなわち、図２（ａ）に示すように、コアピン２１、ダイ２２および下パンチ２４で画成されるキャビティに磁心用粉末Ａを充填した後、図２（ｂ）に示すように、上パンチ２３を下パンチ２４に対して相対的に接近移動させることにより磁心用粉圧Ａを圧縮し、圧粉体７を得る。磁心用粉末Ａの圧縮成形は、磁心用粉末Ａおよび成形金型２０の何れか一方又は双方を、磁心用粉末Ａに含まれる樹脂層５（を構成する熱可塑性樹脂）の軟化点以上融点以下に加熱した状態で行う（温間成形）。また、高密度の圧粉体７を成形する観点から、成形圧力は、９８０ＭＰａ以上とし、好ましくは１４７０ＭＰａ以上とする。但し、成形圧力を１９６０ＭＰａを超える程度にまで高めると、成形金型２０の耐久寿命が低下する他、絶縁被膜３が損傷等する可能性が高まる。従って、成形圧力は、９８０〜１９６０ＭＰａ、より好ましくは１４７０〜１９６０ＭＰａとする。
【００３３】
上記のように、磁心用粉末Ａおよび成形金型２０の何れか一方又は双方を、磁心用粉末Ａに含まれる樹脂層５（を構成する熱可塑性樹脂）の軟化点以上融点以下に加熱した状態で磁心用粉末Ａを圧縮成形すると、樹脂層５が軟化又は溶融して磁心用粉末Ａを構成する粒子同士を結着するため、圧粉体７の形状保持性が飛躍的に高まる。従って、圧粉体７の離型時にも圧粉体７の形状に崩れ等が生じることがなくなる他、圧粉体７を後工程に移送する際のハンドリング性（取扱性）が飛躍的に高まる。
【００３４】
［焼鈍工程］
焼鈍工程では、適当な雰囲気下におかれた圧粉体７を、所定温度で所定時間加熱する焼鈍処理を実施する。本実施形態では、圧粉体７の焼鈍処理温度を４００〜４８０℃の範囲内とする。また、圧粉体７の加熱時間は、圧粉体７の大きさにもよるが、圧粉体７の芯部まで十分に加熱できるような時間（例えば５〜６０分程度）に設定する。なお、焼鈍処理を実施する雰囲気に特段の制約はなく、窒素、アルゴン、大気、水素、酸素、スチーム等を使用できるが、窒素やアルゴン等の非酸化雰囲気であれば、鉄系アモルファス合金粉末の酸化・膨張によるコア１０（圧粉磁心）の高鉄損化を可及的に防止できるため、特に好ましい。
【００３５】
圧粉体７に対して上記の焼鈍処理を施すことにより、鉄系アモルファス合金粉末の粒子３に蓄積した歪が適当に除去され、磁気特性に優れた圧粉磁心としてのコア１０が得られる。また、上記のような温度で焼鈍処理を実施すれば、圧粉体７に含まれるガラス粉末が軟化・溶融してから隣接する結着粉１間で固化するため、粒子同士の結着力が高い高強度のコア１０を得ることができる。
【００３６】
以上で説明したように、圧粉体７に焼鈍処理を施すことで得られる圧粉磁心（コア１０）の作製用粉末としての磁心用粉末Ａは、絶縁処理が施された鉄系アモルファス合金粉末（被膜付磁性粉末）を主成分とし、これに軟化点が焼鈍処理の処理温度よりも低いガラス粉末を配合して混合した混合粉からなる。要するに、本発明に係る磁心用粉末Ａは、被膜付磁性粉末とガラス粉末とを混合した混合物に過ぎず、その作製過程で手間とコストを要する造粒処理は実施していないことから、造粒粉に比べて安価に作製することができる。また、本発明に係る磁心用粉末Ａにおいては、少なくとも被膜付磁性粉末の粒子２同士が、融点が１５０℃以下の熱可塑性樹脂の溶解物が硬化してなる樹脂層５を介して結着していることから、これを適当な温度（具体的には、上記熱可塑性樹脂の軟化点以上融点未満）で圧縮成形すれば、高強度で取扱性に優れた圧粉体７を得ることができる。さらに、本発明に係る磁心用粉末Ａは、軟化点が焼鈍処理の処理温度よりも低いガラス粉末を含んでいることから、当該磁心用粉末Ａの圧粉体７に焼鈍処理を施すと、ガラス粉末が軟化・溶融してから隣接する粒子間で硬化することにより、隣接する粒子同士の結着力を増加させる。以上より、高強度で取扱性に優れ、かつ磁気特性に優れた圧粉磁心としてのコア１０を低コストに得ることができる。
【００３７】
また、被膜付磁性粉末に対する樹脂層５の重量比を０．５〜１％とし（換言すると、被膜付磁性粉末に対する樹脂粉末の配合量を０．５〜１ｗｔ％とし）、さらに、被膜付磁性粉末に対するガラス粉末の配合量を０．１〜１ｗｔ％としているので、高強度で磁気特性に優れた圧粉磁心（コア１０）を適切に得ることができる。すなわち、被膜付磁性粉末に対する樹脂層５やガラス粉末の重量比が小さ過ぎると、圧粉体７およびコア１０の強度を十分に高めることができず、また、被膜付磁性粉末に対する樹脂層５やガラス粉末の重量比が大き過ぎると、所望の磁気特性を確保するのが難しくなるからである。
【００３８】
また、樹脂層５の形成材料である樹脂粉末として、その平均粒径が被膜付磁性粉末のそれよりも小さいものを用いているので、高密度・高強度で、かつ磁気特性に優れたコア１０を適切に得ることができる。
【００３９】
以上、本発明の実施形態に係る磁心用粉末Ａおよび圧粉磁心としてのコア１０の製造方法について説明を行ったが、これらには本発明の要旨を逸脱しない範囲で適当な変更を施すことが可能である。
【００４０】
例えば、上述の実施形態では、粉末作製工程でまず被膜付磁性粉末と樹脂粉末とを混合（温間混合）することにより、隣接する被膜付磁性粉末の粒子２同士が樹脂層５を介して結着した結着粉１を作製してから、この結着粉１とガラス粉末とを混合するようにしたが、ガラス粉末は、被膜付磁性粉末および樹脂粉末とともに温間混合するようにしても構わない。この場合、図示は省略するが、個々のガラス粉末の粒子も隣接する被膜付磁性粉末の粒子２やガラス粉末の粒子と樹脂層５を介して結着させることができる。そして、このようにすれば、ガラス粉末の粒子の保持性が高まるので、高強度で信頼性に富む圧粉磁心（コア１０）を安定的に量産することができる。また、樹脂粉末は、被膜付磁性粉末とガラス粉末の混合物（混合粉）を作製してから、この混合粉と温間混合するようにしても構わない。
【００４１】
また、圧粉体７の圧縮成形時には、成形金型２０の内壁面（キャビティの画成面）にステアリン酸亜鉛等の潤滑剤を付着させる金型潤滑成形法を採用しても良い。このようにすれば、一層高密度の圧粉体７を得易くなる。
【００４２】
以上で説明した本発明により奏される作用効果は、以下に示す実施例（実施例１−５）を参照すれば明らかになる。
【実施例１】
【００４３】
被膜付磁性粉末と樹脂粉末とを混合する際の温度条件が、圧粉体の成形性や圧粉磁心の磁気特性等に及ぼす影響を確認するため、第１の確認試験を実施した。当該試験の実施に際し、実施例１−２に係る試験体と、比較例１−３に係る試験体とを作製した。以下、実施例１に係る試験体の作製手順を中心に、実施例１−２および比較例１−３に係る試験体の作製手順を説明する。
【００４４】
［実施例１に係る試験体の作製手順］
（Ａ）エプソンアトミックス社製のＦｅ−Ｃｒ−Ｓｉ−Ｂ−Ｃ系組成の鉄系アモルファス合金粉末（平均粒径：５０μｍ）を準備し、この鉄系アモルファス合金粉末に絶縁処理を施すことにより、当該粉末を構成する個々の粒子表面を絶縁被膜で被覆してなる被膜付磁性粉末を得た。絶縁被膜はアミノ系シランカップリング剤を用いて形成し、絶縁被膜の膜厚は５−５０ｎｍ程度とした。
（Ｂ）上記の被膜付磁性粉末に対してポリエチレン粉末（平均粒径：２０μｍ、軟化点：８０℃、融点：１０６℃）を１．０ｗｔ％配合したものを混合機で混合した。両粉末は、混合機の内部温度を１２０℃にした状態で３０分間混合した後、混合機の内部温度を３０℃に低下させた状態で１０分間混合した。これにより、被膜付磁性粉末の粒子同士が、ポリエチレンを主成分とする樹脂層を介して結着してなる結着粉を得た。
（Ｃ）上記の結着粉に対してガラス粉末を１．０ｗｔ％配合した上で両粉末を混合することにより、上記の結着粉とガラス粉末の混合粉からなる磁心用粉末を得た。なお、ガラス粉末としては、ＴｅＯ２およびＶ２Ｏ５を主成分とし、軟化点：３２１℃、平均粒径：１．０μｍ程度の旭硝子社製のＮＴＸ−２Ｗを使用した。
（Ｄ）上記の磁心用粉末を、成形圧：１４７０ＭＰａ、成形温度：９０℃の条件で圧縮成形（温間成形）することによりリング状の圧粉体を得た。
（Ｅ）上記圧粉体に対して大気雰囲気下で４５０℃×３０分間焼鈍処理を施すことにより、実施例１としてのリング状試験体（外径２０ｍｍ×内径１２ｍｍ×高さ６ｍｍ）を得た。
【００４５】
実施例２および比較例１−３に係る試験体は、上記（Ｂ）の工程において、被膜付磁性粉末とポリエチレン粉末とを混合する際の混合温度（最高温度）をそれぞれ以下のように設定した以外は、実施例１と同様の手順を踏んで作製した。
・実施例２：１４０℃
・比較例１：６０℃
・比較例２：８０℃
・比較例３：１００℃
【００４６】
以上のようにして作製した実施例１−２および比較例１−３に係る試験体のそれぞれについての密度および初透磁率の算出結果、並びに鉄損および圧環強さの測定結果を表１に示す。
なお、試験体の密度は、試験体の寸法および重量から算出し、試験体の初透磁率は、日置電機社製のＢ−ＨアナライザＩＭ３５７０を用い、周波数１ｋＨｚの条件で直列自己インダクタンス、巻線数および寸法から算出した。また、鉄損は、岩通計測社製のＢ−ＨアナライザＳＹ−８２１９を用いて測定し、圧環強さは、島津製作所社製オートグラフ精密万能試験機ＡＧ−Ｘｐｌｕｓを用いて測定した。圧環強さは、試験体の焼鈍前［上記（Ｄ）の工程完了後］および焼鈍後［上記（Ｅ）の工程完了後］のそれぞれについて測定した。以上で説明した密度および初透磁率の算出方法、並びに鉄損および圧環強さの測定方法は、後述する他の実施例および比較例に係る試験体においても同様である。
【００４７】
【表１】
2018168402.tif 000003
【００４８】
表１からも明らかなように、本発明を適用した場合、高密度・高強度で取扱性に優れた圧粉体、および高強度で磁気特性に優れた圧粉磁心を得ることができた。これに対し、本発明の適用対象外である比較例１−３に係る試験体は、何れも、焼鈍後に割れ（クラック）が発生した。このことから、被膜付磁性粉末と樹脂粉末とを混合する際の温度を適正値に管理することが、高強度で磁気特性に優れた圧粉磁心を作製する上で重要であることがわかる。なお、比較例１−３に係る試験体にクラックが発生したのは、被膜付磁性粉末とポリエチレン粉末とを混合する際の温度がポリエチレンの融点以下であったために、被膜付磁性粉末の粒子間に該粒子同士を結着させる樹脂層（ポリエチレン粉末が溶解・硬化してなる樹脂層）が適切に存在していない磁心用粉末が得られ、この磁心用粉末の圧粉体を焼鈍するのに伴って粗大空孔が発生したためであると推察される。
【実施例２】
【００４９】
次に、磁心用粉末を圧縮成形する際（圧粉体成形時）の成形温度が圧粉磁心の磁気特性等に影響を及ぼすことを確認するために、第２の確認試験を実施した。この試験の実施に際し、実施例３に係る試験体と、比較例４−５に係る試験体とを新たに作製した。実施例３および比較例４−５に係る試験体は、上記（Ｄ）の工程において、成形温度をそれぞれ以下のとおりとする以外は、実施例１と同様の手順を踏んで作製した。
・実施例３：１００℃
・比較例４：８０℃
・比較例５：１１０℃
【００５０】
実施例１に加え、実施例３および比較例４−５に係る試験体のそれぞれについての、密度および初透磁率の算出結果、並びに鉄損および圧環強さの測定結果を表２に示す。
【００５１】
【表２】
2018168402.tif 000004
【００５２】
表２からも明らかなように、成形温度をポリエチレン粉末（ポリエチレン）の軟化点以上融点未満に設定した実施例１および実施例３に係る試験体は、高密度かつ高強度であったが、成形温度をポリエチレンの軟化点未満に設定した比較例４、および成形温度をポリエチレンの融点以上に設定した比較例５の場合は、何れも所定形状の圧粉体を得ることができなかった。より具体的には、比較例４の場合、圧粉体の離型時に圧粉体が崩壊した。これは、被膜付磁性粉末の粒子同士を結着したポリエチレン層が圧縮成形時に軟化・溶融しなかったために、隣り合う結着粉同士を結着させることができなかったためであると推察される。また、比較例５の場合、圧粉体の離型時に圧粉体に割れが生じた。これは、被膜付磁性粉末の粒子同士を結着したポリエチレン層が圧縮成形時に溶融し、溶融したポリエチレンが金型と圧粉体（磁心用粉末）との界面に流出して硬化した結果、圧粉体と下パンチとが融着したためである。従って、圧粉体の成形温度を、被膜付磁性粉末の粒子同士を結着させるために用いた樹脂粉末（熱可塑性樹脂）の軟化点以上融点未満に設定することが、圧粉体の成形性を高める（圧粉体を適切に成形可能とする）上で、また高強度で磁気特性に優れた圧粉磁心を得る上で有利であることがわかる。
【実施例３】
【００５３】
次に、被膜付磁性粉末に配合・混合する樹脂粉末の粒径（平均粒径）が、圧粉磁心の磁気特性等に及ぼす影響を確認するために第３の確認試験を実施した。この試験の実施に際し、実施例４−５に係る試験体と、比較例６に係る試験体とを新たに作製した。実施例４−５に係る試験体と比較例６に係る試験体とは、上記（Ｂ）の工程において、被膜付磁性粉末に配合するポリエチレン粉末として、平均粒径がそれぞれ以下のものを使用する以外は、実施例１と同様の手順を踏んで作製した。
・実施例４：５μｍ
・実施例５：５０μｍ
・比較例６：１００μｍ
【００５４】
実施例１に加え、実施例４−５および比較例６に係る試験体のそれぞれについての、密度および初透磁率の算出結果、並びに鉄損および圧環強さの測定結果を表３に示す。
【００５５】
【表３】
2018168402.tif 000005
【００５６】
表３からも明らかなように、ポリエチレン粉末の平均粒径が５０μｍ以下の場合、高密度で磁気特性に優れた圧粉磁心を得ることができる。また、ポリエチレン粉末の平均粒径が大きくなるにつれて圧粉磁心の密度や磁気特性が低下し、ポリエチレン粉末の平均粒径が過大であると、所望の密度および磁気特性を有する圧粉磁心を得ることができなくなることがわかる。なお、ポリエチレン粉末の平均粒径が大きくなるにつれて圧粉磁心の密度や磁気特性が低下したのは、ポリエチレン粉末の平均粒径が大きくなるにつれて被膜付磁性粉末に対するポリエチレン粉末の接触面積が小さくなるためであると推察される。従って、磁心用粉末の作製時に被膜付磁性粉末に配合・混合する樹脂粉末（被膜付磁性粉末と温間混合する樹脂粉末）としては、その平均粒径が小さいものが好ましいことがわかる。
【実施例４】
【００５７】
次に、被膜付磁性粉末に配合する樹脂粉末の量が、圧粉磁心の磁気特性等に及ぼす影響を確認するために第４の確認試験を実施した。この試験の実施に際し、実施例６に係る試験体と、比較例７−８に係る試験体とを新たに作製した。実施例６に係る試験体と比較例７−８に係る試験体とは、上記（Ｂ）の工程において、被膜付磁性粉末に対するポリエチレン粉末の配合量をそれぞれ以下のようにする以外は、実施例１と同様の手順を踏んで作製した。
・実施例６：０．５ｗｔ％
・比較例７：０．３ｗｔ％
・比較例８：１．５ｗｔ％
【００５８】
実施例１に加え、実施例６および比較例７−８に係る試験体のそれぞれについての、密度および初透磁率の算出結果、並びに鉄損および圧環強さの測定結果を表４に示す。
【００５９】
【表４】
2018168402.tif 000006
【００６０】
表４からも明らかなように、被膜付磁性粉末に対する樹脂粉末（ポリエチレン粉末）の配合量が０．５〜１．０ｗｔ％の範囲では、強度や磁気特性のバランスに優れた圧粉磁心を得ることができた。一方、ポリエチレン粉末の配合量を０．３ｗｔ％とした場合、圧粉体を成形金型から離型する際に圧粉体が崩壊した。これは、被膜付磁性粉末の粒子同士の結着材として機能することになるポリエチレン粉末の配合量が少な過ぎたためであることが明らかである。また、ポリエチレン粉末の配合量を１．５ｗｔ％とした場合、実施例１，６と同程度の密度および強度を有する圧粉磁心を得ることができたが、磁気特性は実施例１，６よりも劣る結果となった。これは、磁心用粉末、ひいては圧粉磁心に占める被膜付磁性粉末の割合が低下したためであると推察される。従って、被膜付磁性粉末に対する樹脂粉末の配合量を０．５〜１．０ｗｔ％に設定する（被膜付磁性粉末に対する樹脂層の重量比を０．５〜１．０％に設定する）ことが、強度および磁気特性に優れた圧粉磁心を得る上で有利であることがわかる。
【実施例５】
【００６１】
最後に、焼鈍処理の処理温度が圧粉磁心の磁気特性等に及ぼす影響を確認するために第５の確認試験を実施した。この試験の実施に際し、実施例７−８に係る試験体と、比較例９−１０に係る試験体とを新たに作製した。実施例７−８に係る試験体と比較例９−１０−８に係る試験体とは、上記（Ｅ）の工程において、焼鈍処理の処理温度（焼鈍温度）をそれぞれ以下のとおりに設定した以外は、実施例１と同様の手順を踏んで作製した。
・実施例７：４００℃
・実施例８：４８０℃
・比較例９：３５０℃
・比較例１０：５００℃
【００６２】
実施例１に加え、実施例７−８および比較例９−１０に係る試験体のそれぞれについての、密度および初透磁率の算出結果、並びに鉄損および圧環強さの測定結果を表５に示す。
【００６３】
【表５】
2018168402.tif 000007
【００６４】
表５からも明らかなように、焼鈍温度を４００〜４８０℃に設定した場合、強度および磁気特性に優れた圧粉磁心を得ることができた。一方、焼鈍温度を３５０℃に設定した場合、圧粉磁心は高鉄損で低強度となった。高鉄損となった理由は、焼鈍温度が低いために圧縮成形時等に生じたひずみを十分に除去できなかったためであり、低強度となった理由は、焼鈍温度が低いためにガラス粉末の溶融が十分に進展せず、ガラス粉末が磁性粉末の粒子同士の結合強度向上に十分に寄与しなかったためであると推察される。また、焼鈍温度を５００℃に設定した場合、十分に高強度である反面、著しく高鉄損の圧粉磁心が得られた。著しく高鉄損となった理由は、加熱に伴う磁性粉末の母材（鉄系アモルファス合金粉末）の体積膨張によって母材表面に形成した絶縁被膜が破壊され、母材同士が相互に接触したためであると推察される。従って、磁性粉末の母材として、上記の鉄系アモルファス合金粉末を用いた場合、焼鈍温度を４００〜４８０℃の範囲に設定することが強度および磁気特性に優れた圧粉磁心を得る上で有利であることがわかる。
【００６５】
上述した確認試験１−５の試験結果から、本発明の有用性が実証された。
【符号の説明】
【００６６】
１      結着粉
２      被膜付磁性粉末の粒子
３      鉄系アモルファス合金粉末の粒子
４      絶縁被膜
５      樹脂層
６      ガラス粉末の粒子
１０    コア（圧粉磁心）
Ａ      磁心用粉末
【図１】
2018168402.tif 000008
【図２】
2018168402.tif 000009
【図３】
2018168402.tif 000010